ГЛАЗУРЬ
GLASE

Изобретение относится к области технологии силикатов и касается составов фриттованных глазурей, которые могут быть использованы в производстве облицовочной плитки, изделий бытовой керамики.
2
2
3
2
3
2
2
2
Известна глазурь, включающая, мас.%.: SiO 33,00-55,0; AlO 2,0-8,0; BO 14,0-27,0; KO 0-22,0; TiO 0-6,0; ZrO 0-4,0; F' 0,75-4,0; CaO 0-2,0 [1].
Задача изобретения состоит в повышении водостойкости глазури.
2
2
3
2
3
2
2
2
2
3
2
3
2
2
Технический результат достигается тем, что в глазури, содержащей SiO, AlO, BO, KO, ZrO, F', CaO, компоненты находятся при следующем соотношении, мас.%: SiO 16,9-18,8; AlO 24,0-26,0; BO 24,0-26,0; KO 1,0-2,0; ZrO 26,0-28,0; F' 0,1-0,2; CaO 3,0-4,0.
В таблице приведены составы глазури.
Таблица
Компоненты
Состав, мас.%:
1
2
3
SiO<sub>2</sub>
16,9
17,85
18,8
Al<sub>2</sub>O<sub>3</sub>
26,0
25,0
24,0
B<sub>2</sub>O<sub>3</sub>
26,0
25,0
24,0
K<sub>2</sub>O
2,0
1,5
1,0
ZrO<sub>2</sub>
26,0
27,0
28,0
F'
0,1
0,15
0,2
CaO
3,0
3,5
4,0
Водостойкость, гидролитический класс
III
III
III
Варку фритты глазури проводят при температуре 1450°C. Расплав гранулируют в воду. Фритту размалывают до остатка не более 0,2% мокрым способом до полного прохождения через сетку №0056 и подготавливают суспензию с влажностью 45-47%. Суспензию наносят на керамические изделия и при температуре 1000°C проводят обжиг.
Источники информации
1. ЕР 0025187 А, C03C 8/06, 1981.